(57)【要約】【課題】  優れた難燃・耐火性を有し、断熱性能が良好である上、機械物性に優れ、かつ従来品に比べてｐＨが高く、接触部材に対して良好な腐食防止性を有するフェノール樹脂発泡体を提供する。【解決手段】  フェノール樹脂、発泡剤、整泡剤、硬化剤および無機フィラーを含む発泡性フェノール樹脂成形材料を発泡硬化させてなる発泡体であって、前記発泡剤が、炭素数２〜５の塩素化脂肪族炭化水素化合物を含み、かつ前記成形材料が、フェノール樹脂１００質量部に対し、前記無機フィラーを７０〜２２０質量部の割合で含むフェノール樹脂発泡体である。【選択図】  なし【特許請求の範囲】
【請求項１】
フェノール樹脂、発泡剤、整泡剤、硬化剤および無機フィラーを含む発泡性フェノール樹脂成形材料を発泡硬化させてなる発泡体であって、前記発泡剤が、炭素数２〜５の塩素化脂肪族炭化水素化合物を含み、かつ前記成形材料が、フェノール樹脂１００質量部に対し、前記無機フィラーを７０〜２２０質量部の割合で含むことを特徴とするフェノール樹脂発泡体。
【請求項２】
ｐＨが３．０以上である請求項１に記載のフェノール樹脂発泡体。
【請求項３】
炭素数２〜５の塩素化脂肪族炭化水素化合物がクロロプロパン類である請求項１または２に記載のフェノール樹脂発泡体。
【請求項４】
発泡性フェノール樹脂成形材料が、フェノール樹脂１００質量部当たり、発泡剤１〜２０質量部を含む請求項１〜３のいずれか１項に記載のフェノール樹脂発泡体。
【請求項５】
無機フィラーが、金属の水酸化物、酸化物、炭酸塩、および金属粉末の中から選ばれる少なくとも１種である請求項１〜４のいずれか１項に記載のフェノール樹脂発泡体。
【請求項６】
無機フィラーが水酸化アルミニウムを含む請求項５に記載のフェノール樹脂発泡体。
【請求項７】
熱伝導率が０．０３５Ｗ／ｍ・Ｋ以下である請求項１〜６のいずれか１項に記載のフェノール樹脂発泡体。
【請求項８】
密度が８０〜２５０ｋｇ／ｍ３である請求項１〜７のいずれか１項に記載のフェノール樹脂発泡体。
【請求項９】
少なくとも一方の表面に、面材を設けてなる請求項１〜８のいずれか１項に記載のフェノール樹脂発泡体。
【請求項１０】
面材が、ガラス繊維不織布、スパンボンド不織布、アルミニウム箔張不織布、金属板、金属箔、合板、ケイ酸カルシウム板、石膏ボードおよび木質系セメント板の中から選ばれる少なくとも１種である請求項９に記載のフェノール樹脂発泡体。
【発明の詳細な説明】
【技術分野】
【０００１】
本発明はフェノール樹脂発泡体、さらに詳しくは、優れた難燃・耐火性を有し、断熱性能が良好である上、機械物性に優れ、かつ従来品に比べてｐＨが高く、接触部材に対して良好な腐食防止性を有するフェノール樹脂発泡体に関するものである。
【背景技術】
【０００２】
従来、フェノール樹脂発泡体は、断熱性、難燃・防火性などに優れることから、断熱材として建築その他の産業分野において使用されている。
【０００３】
独立セル構造を有するフェノール樹脂発泡体は、経時安定性の良好な断熱性能を有することが知られており、この独立セル構造を有するフェノール樹脂発泡体を製造する方法として、クロロプロパンを含む物理的発泡手段を用いる方法が提案されている（例えば、特許文献１参照）。
【０００４】
一方、不燃性樹脂発泡建材として、酸硬化型フェノール樹脂、界面活性剤、発泡剤、硬化剤を含有する組成物に、前記酸硬化型フェノール樹脂１００重量部当たり、水酸化アルミニウムを６２．５〜２００重量部添加したものを用いて作製されてなる不燃性樹脂発泡建材が開示されている（例えば、特許文献２参照）。  
この発泡建材は、水酸化アルミニウムを多量に含有するため、難燃・耐火性については優れているものの、発泡剤として、通常のものが使用されていると思われ（発泡剤の種類については、記載がない。）、したがって、独立セル構造になりにくく、その結果、断熱性能に劣り、熱伝導率は０．０３５Ｗ／ｍ・Ｋを超えることが考えられる。
【０００５】
ところで、フェノール樹脂発泡体の製造においては、一般にフェノール樹脂、発泡剤及び硬化剤を少なくとも含む発泡性フェノール樹脂成形材料を発泡硬化させる方法が用いられ、そして、前記硬化剤として、酸硬化剤、例えば硫酸や、ベンゼンスルホン酸、トルエンスルホン酸、キシレンスルホン酸などの有機酸が使用されている。したがって、得られるフェノール樹脂発泡体は、前記酸硬化剤を含むため、例えば雨などで濡れた場合、該酸硬化剤が水で抽出される。その結果、前記フェノール樹脂発泡体に金属部材が接触している場合、あるいは該発泡体の近傍に金属部材が存在する場合、その金属部材は腐食を受けやすいという問題が生じる。
【特許文献１】特公平５−８７０９３号公報
【特許文献２】特開平３−１６００３８号公報
【発明の開示】
【発明が解決しようとする課題】
【０００６】
本発明は、このような事情のもとで、優れた難燃・耐火性を有し、断熱性能が良好である上、機械物性に優れ、かつ従来品に比べてｐＨが高く、接触部材に対して良好な腐食防止性を有するフェノール樹脂発泡体を提供することを目的とするものである。
【課題を解決するための手段】
【０００７】
本発明者らは、前記の好ましい性質を有するフェノール樹脂発泡体を開発すべく鋭意研究を重ねた結果、発泡剤として、炭素数が特定の範囲にある塩素化脂肪族炭化水素化合物、好ましくはクロロプロパン類を含むものを用いると共に、特定量の無機フィラーを用いることにより、その目的を達成し得ることを見出し、この知見に基づいて本発明を完成するに至った。
【０００８】
すなわち、本発明は、
（１）  フェノール樹脂、発泡剤、整泡剤、硬化剤および無機フィラーを含む発泡性フェノール樹脂成形材料を発泡硬化させてなる発泡体であって、前記発泡剤が、炭素数２〜５の塩素化脂肪族炭化水素化合物を含み、かつ前記成形材料が、フェノール樹脂１００質量部に対し、前記無機フィラーを７０〜２２０質量部の割合で含むことを特徴とするフェノール樹脂発泡体、
（２）  ｐＨが３．０以上である上記（１）項に記載のフェノール樹脂発泡体、
（３）  炭素数２〜５の塩素化脂肪族炭化水素化合物がクロロプロパン類である上記（１）または（２）項に記載のフェノール樹脂発泡体、
（４）  発泡性フェノール樹脂成形材料が、フェノール樹脂１００質量部当たり、発泡剤１〜２０質量部を含む上記（１）〜（３）項のいずれか１項に記載のフェノール樹脂発泡体、
（５）  無機フィラーが、金属の水酸化物、酸化物、炭酸塩、および金属粉末の中から選ばれる少なくとも１種である上記（１）〜（４）項のいずれか１項に記載のフェノール樹脂発泡体、
（６）  無機フィラーが水酸化アルミニウムを含む上記（５）項に記載のフェノール樹脂発泡体、
（７）  熱伝導率が０．０３５Ｗ／ｍ・Ｋ以下である上記（１）〜（６）項のいずれか１項に記載のフェノール樹脂発泡体、
（８）  密度が８０〜２５０ｋｇ／ｍ３である上記（１）〜（７）項のいずれか１項に記載のフェノール樹脂発泡体、
（９）  少なくとも一方の表面に、面材を設けてなる上記（１）〜（８）項のいずれか１項に記載のフェノール樹脂発泡体、および
（１０）  面材が、ガラス繊維不織布、スパンボンド不織布、アルミニウム箔張不織布、金属板、金属箔、合板、ケイ酸カルシウム板、石膏ボードおよび木質系セメント板の中から選ばれる少なくとも１種である上記（９）項に記載のフェノール樹脂発泡体、
を提供するものである。
【発明の効果】
【０００９】
本発明によれば、発泡剤として炭素数２〜５の塩素化脂肪族炭化水素化合物を含むものを用い、かつ比較的多量の無機フィラーを用いることにより、優れた難燃・耐火性を有し、断熱性能が良好である上、機械物性に優れ、かつ従来品に比べてｐＨが高く、接触部材に対して良好な腐食防止性を有するフェノール樹脂発泡体を提供することができる。
【発明を実施するための最良の形態】
【００１０】
本発明のフェノール樹脂発泡体は、フェノール樹脂、発泡剤、整泡剤、硬化剤、無機フィラー並びに所望により、可塑剤および尿素を含む発泡性フェノール樹脂成形材料を発泡硬化させてなるものである。
【００１１】
前記フェノール樹脂は、フェノール、クレゾール、キシレノール、パラアルキルフェノール、パラフェニルフェノール、レゾルシン等のフェノール類及びその変性物とホルムアルデヒド、パラホルムアルデヒド、フルフラール、アセトアルデヒド等のアルデヒド類を水酸化ナトリウム、水酸化カリウム、水酸化カルシウム、トリメチルアミン、トリエチルアミン等のアルカリを触媒量添加し、反応させて得られるレゾール型フェノール樹脂が好ましいが、これに限定されるものではない。フェノール類とアルデヒド類の使用割合については特に限定はないが、通常モル比で１：１．５〜１：３．０程度、好ましくは１：１．８〜１：２．５である。
【００１２】
本発明においては、前記発泡剤として、炭素数２〜５の塩素化脂肪族炭化水素化合物を含むものが用いられる。この炭素数２〜５の塩素化脂肪族炭化水素化合物は、炭素数２〜５の直鎖状、分岐状の脂肪族炭化水素の塩素化物であり、塩素原子の結合数については特に制限はないが、１〜４個程度が好ましい。このような塩素化脂肪族炭化水素化合物の例としては、ジクロロエタン、プロピルクロリド、イソプロピルクロリド、ブチルクロリド、イソブチルクロリド、ペンチルクロリド、イソペンチルクロリドなどを挙げることができる。これらは１種を単独で用いてもよく、２種以上を組み合わせてもよいが、これらの中では、プロピルクロリドやイソプロピルクロリドなどのクロロプロパン類が好ましく、特にイソプロピルクロリドが好適である。
【００１３】
発泡剤として、このような塩素化脂肪族炭化水素化合物を用いることにより、得られる発泡体は、初期熱伝導率が低く、断熱性能が良好となる。
【００１４】
本発明で使用される発泡剤は、塩素化脂肪族炭化水素化合物を含むことを特徴とするが、本発明のフェノール樹脂発泡体の性能や物理的性質を損なわない範囲で、例えば１，１，１，３，３−ペンタフルオロブタン等の弗素化炭化水素化合物（代替フロン）、トリクロルモノフルオロメタン、トリクロルトリフルオロエタン等の塩弗素化炭化水素化合物、ブタン、ペンタン、ヘキサン、ヘプタン等の炭化水素系化合物、イソプロピルエーテル等のエーテル化合物、窒素、アルゴン、炭酸ガス等の気体、空気等を適宣・適量加えることが出来る。その量は、塩素化脂肪族炭化水素化合物に対して、好ましくは、０．１〜２０％、より好ましくは０．５〜１５％である。
【００１５】
本発明においては、前記発泡剤の使用量は、前述のフェノール樹脂１００質量部に対して、通常１〜２０質量部、好ましくは５〜１０質量部である。
【００１６】
本発明において用いられる整泡剤としては、例えばポリシロキサン系、ポリオキシエチレンソルビタン脂肪酸エステル、ヒマシ油のエチレンオキシド付加物などの非イオン性界面活性剤が好ましく挙げられる。これらは１種を単独で用いてもよく、２種以上を組み合わせて用いてもよい。
【００１７】
本発明においては、前記硬化剤として、酸硬化剤、例えば硫酸、リン酸等の無機酸、ベンゼンスルホン酸、エチルベンゼンスルホン酸、パラトルエンスルホン酸、キシレンスルホン酸、ナフトールスルホン酸、フェノールスルホン酸等の有機酸が用いられる。これらの中でベンゼンスルホン酸、エチルベンゼンスルホン酸、パラトルエンスルホン酸、キシレンスルホン酸、ナフトールスルホン酸及びフェノールスルホン酸が好ましく、特にパラトルエンスルホン酸およびキシレンスルホン酸が好適である。
【００１８】
本発明においては、これらの硬化剤は１種を単独で用いてもよく、２種以上を組み合わせて用いてもよい。その使用量は、硬化剤の種類にもよるが、前記フェノール樹脂１００質量部当たり、通常５〜２５質量部、好ましくは７〜２０質量部の範囲である。該硬化剤の使用量が、上記の範囲にあれば、硬化剤としての機能を良好に発揮し得ると共に、発泡体のｐＨを３．０以上に制御することができる。より好ましい硬化剤の使用量は、１０〜２０質量部である。
【００１９】
本発明における無機フィラーとしては、例えば水酸化アルミニウム、水酸化マグネシウム、酸化カルシウム、酸化マグネシウム、酸化アルミニウム、酸化亜鉛等の金属の水酸化物や酸化物、亜鉛などの金属粉末、炭酸カルシウム、炭酸マグネシウム、炭酸バリウム、炭酸亜鉛などの金属の炭酸塩を含有させることができる。これらの無機フィラーは１種を単独で用いてもよく、２種以上を組み合わせて用いてもよい。
【００２０】
当該無機フィラーは、主として難燃・耐火性の向上したフェノール樹脂発泡体を得るために用いられ、この観点から、無機フィラーとしては特に水酸化アルミニウムが好適である。
【００２１】
当該無機フィラーの使用量は、前述のフェノール樹脂１００質量部に対して、７０〜２２０質量部の範囲で選定される。無機フィラーの使用量が上記範囲にあれば、優れた難燃・耐火性を有し、断熱性能が良好である上、機械物性に優れ、かつｐＨが３以上と高いフェノール樹脂発泡体を得ることができる。得られるフェノール樹脂発泡体の性能の点から、当該無機フィラーの使用量は、好ましくは８０〜２００質量部、より好ましくは８０〜１８０質量部である。
【００２２】
本発明においては、以下に示す理由により、所望により可塑剤が用いられる。
【００２３】
フェノール樹脂発泡体を始め、プラスチック系断熱材の断熱性能は、その熱伝導率が、製造時から経時的に変化することが確認されている。これは、気泡内ガスの系外への拡散によるもので、発泡剤が気泡膜を透過して徐々に大気中の空気と置換されていく現象である。したがって、フェノール樹脂発泡体においても、その熱伝導率が経時的に増大して、断熱性能が経時的に劣化するという現象が生じる。
【００２４】
このフェノール樹脂発泡体の経時劣化の原因の一つとして、該フェノール樹脂発泡体の気泡壁の柔軟性が時間と共に劣化する現象が考えられる。したがって、フェノール樹脂発泡体の劣化を抑制するための手段の一つとして、該気泡壁に柔軟性を付与することを挙げることができる。可塑剤の添加は、発泡体の気泡壁に柔軟性を付与し、断熱性能の経時的な劣化を抑制するために行われるものである。
【００２５】
該可塑剤としては、特に制限はなく、従来フェノール樹脂発泡体において使用されている公知の可塑剤、例えばリン酸トリフェニル、テレフタル酸ジメチル、イソフタル酸ジメチルなどを用いることができる。さらに、ポリエステルポリオールを用いることもできる。
【００２６】
特に、ポリエステルポリオールは、親水性かつ界面活性に優れるエステル結合およびヒドロキシル基を含む構造を有しているので、親水性のフェノール樹脂液と相溶性がよく、フェノール樹脂と均一に混合することができる。また、該ポリエステルポリオールを用いることにより、気泡の偏在を回避し、発泡体全体に気泡を均一に分布させ、品質的にも均質なフェノール樹脂発泡体が生成しやすくなり、好ましい可塑剤である。
【００２７】
本発明においては、前記可塑剤は、前述のフェノール樹脂１００質量部に対して、通常０．１〜２０質量部の範囲で用いられる。該可塑剤の使用量が上記の範囲にあると、得られるフェノール樹脂発泡体の他の性能を損なうことなく、気泡壁に柔軟性を付与する効果が良好に発揮される。該可塑剤の好ましい使用量は０．５〜１５質量部であり、より好ましくは１〜１２質量部である。
【００２８】
本発明において、所望により用いられる尿素は、初期熱伝導率が低く、さらに強度、特に低脆性のフェノール樹脂発泡体を与えることができる。この尿素の使用量は、前述のフェノール樹脂１００質量部に対して、通常１〜１０質量部、好ましくは３〜７質量部である。
【００２９】
当該発泡性フェノール樹脂成形材料は、例えば、前述のフェノール樹脂に、前記の無機フィラー、整泡剤、さらには可塑剤及び尿素を加えて混合し、この混合物に、前記の塩素化脂肪族炭化水素化合物を含む発泡剤および硬化剤を添加したのち、これをミキサーに供給して攪拌することにより調製することができる。
【００３０】
このようにして調製した発泡性フェノール樹脂成形材料を用いて、フェノール樹脂発泡体を形成させる方法としては、例えば（１）エンドレスコンベア上に流出させる成形方法、（２）スポット的に流出させて部分的に発泡させる方法、（３）モールド内で加圧発泡させる方法、（４）ある大きな空間中に投入して発泡ブロックを作る方法、（５）空洞中に圧入しながら充填発泡させる方法などが挙げられる。
【００３１】
好ましい方法としては、前記発泡性フェノール樹脂成形材料を、連続的に移動するキャリア上に吐出し、この吐出物を加熱ゾーンを経由して発泡させると共に成形して、所望のフェノール樹脂発泡体を作製する。具体的には、前記発泡性フェノール樹脂成形材料を、コンベヤーベルト上の面材の上に吐出する。次いでコンベヤーベルト上の成形材料の上面に面材を載せ硬化炉に入る。硬化炉の中では上から他のコンベヤーベルトで押さえ、フェノール樹脂発泡体を所定の厚さに調整し、６０〜１００℃程度、２〜１５分間程度の条件で発泡硬化する。硬化炉から出たフェノール樹脂発泡体は所定の長さに切断される。
【００３２】
前記面材としては、特に制限されず、一般的には天然繊維、ポリエステル繊維やポリエチレン繊維などの合成繊維、ガラス繊維などの無機繊維等の不織布、紙類、アルミニウム箔張不織布、金属板、金属箔などが用いられるが、ガラス繊維不織布、スパンボンド不織布、アルミニウム箔張不織布、金属板、金属箔、合板、構造用パネル、パーティクルボード、ハードボード、木質系セメント板、フレキシブル板、パーライト板、ケイ酸カルシウム板、炭酸マグネシウム板、パルプセメント板、シージングボード、ミディアムデンシティーファイバーボード、石膏ボード、ラスシート、火山性ガラス質複合板、天然石、煉瓦、タイル、ガラス成形体、軽量気泡コンクリート成形体、セメントモルタル成形体、ガラス繊維補強セメント成形体等の水硬化性セメント水和物をバインダー成分とする成形体が好適である。この面材は、フェノール樹脂発泡体の片面に設けてもよく、両面に設けてもよい。また、両面に設ける場合、面材は同じものであってもよいし、異なるものであってもよい。また、あとから接着剤を用いて面材を貼り合わせて設けてもよい。
【００３３】
本発明のフェノール樹脂発泡体は、通常ｐＨが３．０以上である。ｐＨが３．０以上であれば、雨に濡れても、該発泡体に接触する金属部材、あるいは発泡体の近傍に存在する金属部材に対する腐食を抑制することができる。好ましいｐＨは４．０以上であり、特に４．５以上が好ましい。なお、発泡体のｐＨの測定方法は、後で詳述する。
【００３４】
本発明のフェノール樹脂発泡体においては、熱伝導率が０．０３５Ｗ／ｍ・Ｋ以下であることが好ましく、より好ましくは熱伝導率が０．０３０Ｗ／ｍ・Ｋ以下である。この熱伝導率が０．０３５Ｗ／ｍ・Ｋを超えるとフェノール樹脂発泡体の断熱性能が不十分となる。
【００３５】
また、密度は８０〜２５０ｋｇ／ｍ３程度、平均気泡径は５〜４００μｍ程度であり、発泡体の横断面積に占めるボイドの面積割合は５％以下であることが好ましい。さらに、気泡壁に実質的に孔が存在せず、独立気泡率が通常８５％以上、好ましくは９０％以上である。
【００３６】
なお、フェノール樹脂発泡体の前記性状の測定方法については後で詳述する。
【実施例】
【００３７】
次に、本発明を実施例により、さらに詳細に説明するが、本発明は、これらの例によってなんら限定されるものではない。
なお、各例で得られたフェノール樹脂発泡体の物性は、以下に示す方法に従って測定した。
【００３８】
（１）密度
ＪＩＳ  Ａ  ９５１１：２００３、５．６密度に従い測定した。
【００３９】
（２）熱伝導率
３００ｍｍ角のフェノール樹脂発泡体サンプルを用い、低温板１０℃、高温板３０℃に設定し、ＪＩＳ  Ａ  １４１２−２：１９９９の熱流計法に従い、熱伝導率測定装置ＨＣ−０７４  ３０４（英弘精機株式会社製）を使用して測定した。初期熱伝導率はフェノール樹脂発泡体サンプルを７０℃雰囲気に４日間放置後の熱伝導率である。
【００４０】
（３）腐食防止性
３００ｍｍ角の亜鉛鉄板（厚さ１ｍｍめっき付着量１２０ｇ／ｍ２）の上に、同じ大きさのフェノール樹脂発泡体サンプルを載せ、ずれないようにして固定したものを試験体とし、４０℃、１００％ＲＨの促進環境下に設置し、２４週間放置後の亜鉛鉄板のサンプルとの接触面の腐食性を目視にて評価した。
【００４１】
（４）ｐＨ
乳鉢などで２５０μｍ（６０メッシュ）以下に微粉化したフェノール樹脂発泡体サンプル０．５ｇを２００ｍｌ共栓付き三角フラスコに量り取り、純水１００ｍｌを加え、密栓する。マグネチックスターラーを用い室温（２３±５℃）で７日間攪拌後、ｐＨメータで測定した。
【００４２】
（５）独立気泡率
ＡＳＴＭ  Ｄ２８５６により測定した。
【００４３】
（６）耐火性
加熱面積が７０ｃｍ×７０ｃｍの耐火試験炉を用いて、建築基準法第２条第７号（耐火構造）の規定に基づく性能評価による、
加熱温度曲線Ｔ＝３４５ｌｏｇ１０（８ｔ＋１）＋２０
［Ｔ：平均炉内温度（℃）、ｔ：経過時間（分）］
に従い加熱面を加熱し、経過時間と裏面温度を測定した。裏面温度が１４０℃以下を合格と判定した。
【００４４】
実施例１
シリコーン系界面活性剤３質量部を含むレゾール型フェノール樹脂［旭有機材工業（株）製、商品名「ＰＦ−３３６」、フェノールとホルムアルデヒド モル比１：２．０、粘度３８００ｍＰａ・ｓ／２５℃、水分１１．５質量％］１０３質量部に対し、無機フィラーとして水酸化アルミニウム［住友化学（株）製、商品名「Ｃ３１」］１００質量部、炭酸カルシウム２質量部、発泡剤としてイソプロピルクロリド８質量部、硬化剤としてキシレンスルホン酸１５質量部をピンミキサーに供給し、攪拌混合して発泡性フェノール樹脂成形材料を調製した。
次に、この成形材料を、厚さ０．５ｍｍのガルバリウム鋼板（ＪＩＳ  Ｇ  ３３２１）に吐出し、次いでその上に同じ厚さ０．５ｍｍのガルバリウム鋼板を載せ、８０℃の乾燥機に入れ、２０分間発泡させ成形し、厚さ５０ｍｍ、長さ９００ｃｍ、幅９００ｃｍで密度１００ｋｇ／ｍ３のフェノール樹脂発泡体を作製した。この発泡体の物性を表１に示す。
【００４５】
実施例２
実施例１において、水酸化アルミニウムの量を８５質量部に変更した以外は、実施例１と同様にしてフェノール樹脂発泡体を得た。この発泡体の物性を表１に示す。
【００４６】
実施例３
実施例１において、水酸化アルミニウムの量を１７０質量部に変更した以外は、実施例１と同様にしてフェノール樹脂発泡体を得た。この発泡体の物性を表１に示す。
【００４７】
実施例４
実施例１において、発泡剤として、イソプロピルクロリド：ペンタンの質量比＝９５：５の混合物８質量部を用いた以外は、実施例１と同様にしてフェノール樹脂発泡体を得た。この発泡体の物性を表１に示す。
【００４８】
実施例５
実施例１において、発泡体の密度を１２５ｋｇ／ｍ３とした以外は、実施例１と同様にしてフェノール樹脂発泡体を得た。この発泡体の物性を表１に示す。
【００４９】
実施例６
実施例１において、発泡体の密度を１５０ｋｇ／ｍ３とした以外は、実施例１と同様にしてフェノール樹脂発泡体を得た。この発泡体の物性を表１に示す。
【００５０】
比較例１
実施例１において、水酸化アルミニウムの量を６０質量部に変更した以外は、実施例１と同様にしてフェノール樹脂発泡体を得た。この発泡体の物性を表１に示す。
【００５１】
比較例２
実施例１において、水酸化アルミニウムの量を２５０質量部に変更した以外は、実施例１と同様にしてフェノール樹脂発泡体を得た。この発泡体の物性を表１に示す。
【００５２】
【表１】
2007161810.tif 000002
【産業上の利用可能性】
【００５３】
本発明のフェノール樹脂発泡体は、発泡剤として塩素化脂肪族炭化水素化合物を含むものを用い、かつ無機フィラーを比較的多量に用いることにより、優れた難燃・耐火性を有し、断熱性能が良好である上、機械物性に優れ、かつ従来品に比べてｐＨが高く、接触部材に対して良好な腐食防止性を有している。本発明のフェノール樹脂発泡体は、耐火性断熱材などとして、建築その他産業分野において、好適に用いられる。